(57)【特許請求の範囲】
【請求項１】
脱酸された溶鋼を取鍋から一旦タンディッシュに注入し、次いでタンディッシュから鋳型に注入して鋼鋳片を連続鋳造するにあたり、
取鍋からの溶鋼注入流がタンディッシュ底部に衝突する溶鋼注入部位と、タンディッシュから鋳型への溶鋼流出口との間に、前記溶鋼注入部位を四方向から囲んでタンディッシュの底部から上方に伸びる壁部と、該壁部の上端部位に前記溶鋼注入部位側を向いて水平方向に突出した庇状部と、を有する堰であって、前記壁部から前記庇状部に亘って連続した切り欠きを一箇所以上有し、外形が矩形の堰を配置したタンディッシュを用い、
前記庇状部で四方を囲まれた領域を前記堰の上部開口部としたときに、前記堰の上部開口部面積、前記切り欠きの開口面積、前記堰で囲まれる空間の体積、前記堰の矩形外形の長辺長さ及び前記堰の矩形外形の短辺長さに対して、取鍋からタンディッシュへの溶鋼の注入流量と、タンディッシュから鋳型への溶鋼の注入流量及びタンディッシュから鋳型への溶鋼の注入速度とが、下記の（１）式の関係を満足するように、
取鍋からタンディッシュへの溶鋼注入及びタンディッシュから鋳型への溶鋼注入を制御しながら鋼鋳片を連続鋳造することを特徴とする、連続鋳造による高清浄度鋼鋳片の製造方法。
３．０≦（ｍ×ｕ）×（Ｓ１/Ｑ）×（１/Ｖ）×（Ｘ/Ｙ）×（１＋Ｓ２）≦５０…（１）
但し、（１）式において、ｍは、タンディッシュから鋳型への溶鋼の注入流量（トン／秒）、ｕは、タンディッシュから鋳型への溶鋼の注入速度（ｍ／秒）、Ｑは、取鍋からタンディッシュへの溶鋼の注入流量（ｍ３／秒）、Ｓ１は、庇状部を有する堰の上部開口部面積（ｍ２）、Ｓ２は、切り欠きの開口面積（ｍ２）、Ｖは、庇状部を有する堰で囲まれる空間の体積（ｍ３）、Ｘは、堰の矩形外形の長辺長さ（ｍ）、Ｙは、堰の矩形外形の短辺長さ（ｍ）である。
【請求項２】
前記の取鍋からタンディッシュへの溶鋼注入を、前記取鍋の底部に設置され、その下端部がタンディッシュ内溶鋼に浸漬されるロングノズルを介して行い、且つ、ロングノズル周囲におけるタンディッシュ内溶鋼の表面流速が下記の（２）式の範囲内となるように制御されていることを特徴とする、請求項１に記載の連続鋳造による高清浄度鋼鋳片の製造方法。
１５≦ｕＳ≦５０…（２）
但し、（２）式において、ｕＳは、ロングノズル周囲におけるタンディッシュ内溶鋼の表面流速（ｃｍ／秒）であり、ロングノズル周囲におけるタンディッシュ内溶鋼の表面流速とは、ロングノズルの外表面からタンディッシュの短辺面側に５０ｃｍ離れたタンディッシュの厚み方向中心位置におけるタンディッシュ内溶鋼の表面流速である。
【請求項３】
前記タンディッシュには、前記堰と前記溶鋼流出口との間に、更に、少なくとも下端部を溶鋼に浸漬し、上端部を溶鋼から突出させる上堰が設置されており、該上堰の設置位置及び溶鋼中への浸漬深さが下記の（３）式の関係を満たすように構成されていることを特徴とする、請求項１または請求項２に記載の連続鋳造による高清浄度鋼鋳片の製造方法。
０．１＜（Ｌ/Ｍ）×（１/Ｄ）×（ｈ/Ｈ）＜１．９…（３）
但し、（３）式において、Ｌは、タンディッシュの長辺長さ（ｍ）、Ｍは、連続鋳造機のストランド個数（−）、Ｄは、溶鋼注入部位から上堰までの距離（ｍ）、ｈは、定常鋳造時の上堰の溶鋼中浸漬深さ（ｍ）、Ｈは、定常鋳造時のタンディッシュ内溶鋼湯面高さ（ｍ）である。
【発明の詳細な説明】
【技術分野】
【０００１】
本発明は、連続鋳造による高清浄度鋼鋳片の製造方法に関し、詳しくは、タンディッシュにおいて、脱酸生成物などの酸化物系非金属介在物の浮上分離を促進させて溶鋼の清浄性を高める方法に関する。
【背景技術】
【０００２】
鋼の連続鋳造では、取鍋内の溶鋼を一旦タンディッシュに注入し、タンディッシュ内に所定量の溶鋼を滞留させた状態で、タンディッシュから鋳型内に溶鋼を注入して鋳片を製造している。タンディッシュは、複数ヒートの連続鋳造を継続する際の取鍋交換時の溶鋼の供給機能、及び、複数の鋳型への溶鋼の分配機能を有するのみならず、タンディッシュ内に所定量の溶鋼を滞留させることで、タンディッシュから鋳型への溶鋼流出量が精度良く制御される、更には、溶鋼中に懸濁する脱酸生成物などの酸化物系非金属介在物（以下、単に「介在物」と記す）の浮上分離が促進されるなどの機能を有している。特に、近年の高品質の鉄鋼材料の要求から、タンディッシュにおいて介在物を効率的に浮上分離する技術が広く行われている。
【０００３】
タンディッシュにおける介在物の浮上分離方法は、タンディッシュ内に堰を設置し、堰によって溶鋼の流動を制御する方法が一般的である。例えば、特許文献１には、下部に貫通孔を有し、タンディッシュの底部からタンディッシュ内の溶鋼湯面上にまで伸びる堰を、取鍋からの溶鋼の注入部位を挟んでタンディッシュ内の二箇所に相対して配置し、タンディッシュ内を受鋼領域と鋼準静止領域とに分離し、鋼準静止領域での介在物の浮上分離を目的とするタンディッシュが開示されている。
【０００４】
特許文献２には、タンディッシュの底部に接する２個の貫通孔を有する堰によりタンディッシュ内を受鋼側と出鋼側とに分離し、且つ、前記堰の下流側にダム状の堰（下堰という）を配置し、更に、タンディッシュの長辺長さＬと短辺長さＷとの比Ｌ／Ｗを２〜７、受鋼側の容積比率を全体の１０〜４０％とするタンディッシュが開示されている。
【０００５】
また、特許文献３には、耐熱性組成物から形成されるタンディッシュ衝突パッドであって、該パッドが衝突面を備えたベースと、該ベースから上方に伸び且つ前記溶融金属の流れを受け入れるための上側開口部を備えた内部空間を完全に囲む無端の外側側壁部とを有し、前記外側側壁部が前記開口部へ向けて内方に且つ上方に伸びる少なくとも第１部分を備えた環状の内面を含むタンディッシュ衝突パッドが開示されている。
【０００６】
特許文献３の技術を改善する技術も提案されており、特許文献４には、取鍋から注入される溶融金属流がタンディッシュ底部に衝突する部分に設置される、タンディッシュ内溶融金属の流動制御パッドであって、溶融金属流の衝突部を囲んでタンディッシュの底部から上方へ伸びる壁部と、該壁部の上端部位から壁部の囲み中心へ向かって伸びる庇状部とを有し、タンディッシュの長辺内壁と対向する側の壁部に、切り欠きを有する流動制御パッドが開示されている。
【０００７】
また、特許文献５には、特許文献３の衝突パッドは一体構造の耐火物であることから、衝突パッドに代えて堰とするべく、取鍋からタンディッシュへの溶融金属流に相対してタンディッシュの底部から上方へ伸びる壁部と、該壁部の上端部位から溶融金属流へ向かって伸びる庇状部と、を有する流動制御用堰であって、前記壁部の高さｈ及び庇状部の幅ｄが、０．１≦ｄ/ｈ≦１．０なる関係式を満足する堰が開示されている。
【０００８】
更に、特許文献６には、取鍋からタンディッシュへの溶鋼流がタンディッシュ底部に衝突する部分に、該溶鋼流の衝突部を囲んでタンディッシュの底部から上方へ伸びる壁部と、該壁部の上端部位から壁部の囲み中心へ向かって伸びる庇状部とを有する流動制御パッドの配置されたタンディッシュを用い、溶鋼注入速度ｑ（ｍ3／ｍｉｎ）と、庇状部を除いた流動制御パッド上面の面積Ａ１（ｍ2）と、流動制御パッド底面の面積Ａ２（ｍ2）とが、０．５＜（ｑ/Ａ２）×（Ａ１/Ａ２）＜５．０なる関係式を満足する条件で連続鋳造する高清浄鋼鋳片の製造方法が開示されている。
【先行技術文献】
【特許文献】
【０００９】
【特許文献１】特開昭５３−６２３１号公報
【特許文献２】特開平１０−２１６９０９号公報
【特許文献３】特表平９−５０５２４２号公報
【特許文献４】特開２００４−１０７７号公報
【特許文献５】特開２００４−９８０６６号公報
【特許文献６】特開２００４−１５４８０３号公報
【発明の概要】
【発明が解決しようとする課題】
【００１０】
特許文献１〜６によって、タンディッシュにおける介在物の浮上分離は大幅に改善され、堰を設置しない場合に比較して溶鋼の清浄性は大幅に向上した。特に、特許文献３〜６では、「開口部へ向けて内方に且つ上方に伸びる環状の内面」、または、「壁部の上端部位から壁部の囲み中心へ向かって伸びる庇状部」により、取鍋からタンディッシュへの溶鋼注入流は溶鋼の注入部位側に戻るように攪拌されることで、溶鋼注入流が減速され、介在物の浮上分離を阻害する、タンディッシュ内での短絡流及び高速流が解消されて、介在物の浮上に寄与している。
【００１１】
しかしながら、特許文献３〜６においても、未だ改善の余地がある。即ち、特許文献５を例にとれば、取鍋からの溶鋼注入流は、タンディッシュの底部から上方へ伸びる壁部に衝突することによって流れの向きを変え、更にその上部に存在する、壁部の上端部位から壁部の囲み中心へ向かって伸びる庇状部によって溶鋼注入部位側に戻るように攪拌されるが、堰の上部開口部面積、壁部に設ける切り欠きの開口面積、庇状部を有する堰で囲まれる空間の体積及び堰の平面形状が、取鍋からタンディッシュへの溶鋼注入流量、並びに、タンディッシュから鋳型への溶鋼注入流量及び注入速度に応じた適切な形状でない場合には、取鍋からの溶鋼注入流を均一に減速することができず、つまり、堰の効果を十分に得ることができず、タンディッシュ内での介在物の浮上分離の促進は期待できない。
【００１２】
本発明はこのような事情に鑑みてなされたもので、その目的とするところは、タンディッシュの溶鋼注入部位と溶鋼流出口との間に、タンディッシュ底部から上方に伸びる壁部と、該壁部の上端部位に前記溶鋼注入部位側を向いて水平方向に突出した庇状部と、を有する堰を設置したタンディッシュを用いて連続鋳造するにあたり、庇状部を有する堰の形状を、取鍋からタンディッシュへの溶鋼の注入流量、並びに、タンディッシュから鋳型への溶鋼の注入流量及び注入速度に応じて最適化することで、介在物の浮上分離を従来に比較して確実且つ有効に行うことができ、その結果、介在物起因の製品欠陥を大幅に低減することのできる、連続鋳造による高清浄度鋼鋳片の製造方法を提供することである。
【課題を解決するための手段】
【００１３】
上記課題を解決するための本発明の要旨は以下のとおりである。
（１）脱酸された溶鋼を取鍋から一旦タンディッシュに注入し、次いでタンディッシュから鋳型に注入して鋼鋳片を連続鋳造するにあたり、
取鍋からの溶鋼注入流がタンディッシュ底部に衝突する溶鋼注入部位と、タンディッシュから鋳型への溶鋼流出口との間に、前記溶鋼注入部位を四方向から囲んでタンディッシュの底部から上方に伸びる壁部と、該壁部の上端部位に前記溶鋼注入部位側を向いて水平方向に突出した庇状部と、を有する堰であって、前記壁部から前記庇状部に亘って連続した切り欠きを一箇所以上有し、外形が矩形の堰を配置したタンディッシュを用い、
前記堰の上部開口部面積、前記切り欠きの開口面積、前記堰で囲まれる空間の体積、前記堰の矩形外形の長辺長さ及び前記堰の矩形外形の短辺長さに対して、取鍋からタンディッシュへの溶鋼の注入流量と、タンディッシュから鋳型への溶鋼の注入流量及びタンディッシュから鋳型への溶鋼の注入速度とが、下記の（１）式の関係を満足するように、
取鍋からタンディッシュへの溶鋼注入及びタンディッシュから鋳型への溶鋼注入を制御しながら鋼鋳片を連続鋳造することを特徴とする、連続鋳造による高清浄度鋼鋳片の製造方法。
３．０≦(ｍ×ｕ)×(Ｓ1/Ｑ)×(１/Ｖ)×(Ｘ/Ｙ)×(１＋Ｓ2)≦５０  …（１）
但し、（１）式において、ｍは、タンディッシュから鋳型への溶鋼の注入流量（トン／秒）、ｕは、タンディッシュから鋳型への溶鋼の注入速度（ｍ／秒）、Ｑは、取鍋からタンディッシュへの溶鋼の注入流量（ｍ3／秒）、Ｓ1は、庇状部を有する堰の上部開口部面積（ｍ2）、Ｓ2は、切り欠きの開口面積（ｍ2）、Ｖは、庇状部を有する堰で囲まれる空間の体積（ｍ3）、Ｘは、堰の矩形外形の長辺長さ（ｍ）、Ｙは、堰の矩形外形の短辺長さ（ｍ）である。
（２）前記の取鍋からタンディッシュへの溶鋼注入を、前記取鍋の底部に設置され、その下端部がタンディッシュ内溶鋼に浸漬されるロングノズルを介して行い、且つ、ロングノズル周囲におけるタンディッシュ内溶鋼の表面流速が下記の（２）式の範囲内となるように制御されていることを特徴とする、上記（１）に記載の連続鋳造による高清浄度鋼鋳片の製造方法。
１５≦ｕS≦５０  …（２）
但し、（２）式において、ｕSは、ロングノズル周囲におけるタンディッシュ内溶鋼の表面流速（ｃｍ／秒）である。
（３）前記タンディッシュには、前記堰と前記溶鋼流出口との間に、更に、少なくとも下端部を溶鋼に浸漬し、上端部を溶鋼から突出させる上堰が設置されており、該上堰の設置位置及び溶鋼中への浸漬深さが下記の（３）式の関係を満たすように構成されていることを特徴とする、上記（１）または上記（２）に記載の連続鋳造による高清浄度鋼鋳片の製造方法。
０．１＜(Ｌ/Ｍ)×(１/Ｄ)×(ｈ/Ｈ)＜１．９  …（３）
但し、（３）式において、Ｌは、タンディッシュの長辺長さ（ｍ）、Ｍは、連続鋳造機のストランド個数（−）、Ｄは、溶鋼注入部位から上堰までの距離（ｍ）、ｈは、定常鋳造時の上堰の溶鋼中浸漬深さ（ｍ）、Ｈは、定常鋳造時のタンディッシュ内溶鋼湯面高さ（ｍ）である。
【発明の効果】
【００１４】
本発明によれば、庇状部を有する堰の形状を鋳造条件に基づいて最適化し、更に、この堰の形状に応じて、取鍋からタンディッシュへの溶鋼の注入流量、並びに、タンディッシュから鋳型への溶鋼の注入量及び注入速度を所定の範囲に制御するので、タンディッシュにおける介在物の浮上分離が促進され、鋳型に注入される溶鋼の清浄性が高まり、連続鋳造される鋼鋳片の清浄度が向上して、介在物起因の製品欠陥を大幅に低減することが実現される。
【図面の簡単な説明】
【００１５】
【図１】本発明で使用する連続鋳造設備のタンディッシュ及び鋳型の部分を示す正面断面概略図である。
【図２】図１に示すタンディッシュの平面図である。
【図３】図１に示すタンディッシュの側面図である。
【図４】鋼板での介在物起因の欠陥の発生密度に及ぼす(ｍ×ｕ)×(Ｓ1/Ｑ)×(１/Ｖ)×(Ｘ/Ｙ)×(１＋Ｓ2)の影響を調査した結果を示す図である。
【図５】鋼板での介在物起因の欠陥の発生密度に及ぼす溶鋼の表面流速ｕSの影響を調査した結果を示す図である。
【図６】タンディッシュ内溶鋼の表面流速ｕSの測定方法を示す概略図である。
【図７】鋼板での介在物起因の欠陥の発生密度に及ぼす上堰の設置位置及び溶鋼中への浸漬深さの影響を調査した結果を示す図である。
【図８】鋳片での介在物数の調査結果を、本発明例、比較例、従来例で対比して示す図である。
【発明を実施するための形態】
【００１６】
以下、添付図面を参照して本発明を具体的に説明する。図１は、本発明の実施の形態を示す図であって、連続鋳造設備のタンディッシュ及び鋳型の部分を示す正面断面概略図、図２は、図１に示すタンディッシュの平面図、図３は、図１に示すタンディッシュの側面図である。
【００１７】
図１〜３において、符号１はタンディッシュ、２は鋳型、３は取鍋（図示せず）の底部に取り付けられたロングノズル、４はタンディッシュ１の底部に取り付けられた浸漬ノズルであり、予めアルミニウム、珪素、チタンなどの脱酸材で脱酸され、取鍋内に収容された溶鋼１２がロングノズル３を介してタンディッシュ１に注入されながら、タンディッシュ内に所定量の溶鋼１２を滞留させた状態で、タンディッシュ内の溶鋼１２が浸漬ノズル４を介して鋳型２に注入されて、鋼鋳片１３が製造されている。これらの図は、２台の鋳型２で、２条（２ストランド）のスラブ鋳片を連続鋳造する図である。
【００１８】
本発明で使用するタンディッシュ１は、図１〜３に示すように、取鍋（図示せず）からロングノズル３を介してタンディッシュ１に注入される溶鋼注入流がタンディッシュ１の底部に衝突する位置である溶鋼注入部位５と、タンディッシュ１から鋳型２への溶鋼流出口６との間に、タンディッシュ１の底部から鉛直方向上方に伸びる壁部８と、壁部８の上端部位に溶鋼注入部位側を向いて水平方向に突出した庇状部９と、を有する、壁部８の水平面への投影外形が矩形である堰７が配置されている。図１に示すように、堰７は、壁部８の溶鋼注入部位側の面と、庇状部９の下面側の面とが、円弧により滑らかに結ばれた形状となっているが、壁部８の溶鋼注入部位側の面と、庇状部９の下面側の面とが、直交する形状であっても構わない。
【００１９】
堰７は、溶鋼注入部位５を四方から囲むように、タンディッシュ１の長辺面側にも配置されている。つまり、溶鋼注入部位５は、水平面への投影外形が正方形或いは長方形の矩形である堰７によって四方向から囲まれている。但し、堰７には、壁部８から庇状部９に亘って連続する、１．０ｍｍ以上の開口幅の切り欠き１０が少なくも一箇所は設けられており、鋳造終了時には、堰７で囲まれる空間内の溶鋼１２が、切り欠き１０を通り、溶鋼流出口６に向いて排出されるように構成されている。
【００２０】
図１〜３に示すタンディッシュ１では、二箇所に切り欠き１０が配置されているが、三箇所以上であっても構わない。また、図２では、切り欠き１０がタンディッシュ１の長辺面側に設置されているが、切り欠き１０の設置位置はタンディッシュ１の長辺面側に限る必要はなく、タンディッシュ１の短辺面側を向いた面に設置しても構わない。但し、切り欠き１０がタンディッシュ１の短辺側を向いた面に設置される場合には、溶鋼流出口６に向かう短絡流が形成されて介在物の浮上が損なわれる虞があるので、切り欠き１０はタンディッシュ１の長辺面側に設置することが好ましい。また、切り欠き１０の開口幅を大きくすると堰７の効果が低下するので、切り欠き１０の開口幅は、それぞれ３０ｍｍ以下とすることが好ましい。
【００２１】
ロングノズル３を介して溶鋼注入部位５に注入された溶鋼１２は、溶鋼注入部位５に衝突した後、溶鋼注入流の落下エネルギーによってタンディッシュ１の底面に沿って四方を向いて流れるが、堰７の壁部８に衝突して上向き方向となり、更に、堰７の上端部の庇状部９によって溶鋼注入部位５を向いた流れになる。溶鋼注入部位５を向いた、四方から来る流れは、互いに衝突し合い、運動エネルギーを消費して減速する。即ち、堰７によって、ロングノズル３を介して注入された高速の溶鋼流は大幅に減速されると同時に、タンディッシュ内の溶鋼流が均一化される。これにより、タンディッシュ内での短絡流及び高速流が解消されて、これらの流れに随伴して溶鋼流出口６から鋳型２に流出する介在物が減少する。つまり、タンディッシュ１における介在物の浮上分離が促進される。
【００２２】
但し、この堰７による作用・効果を得るためには、堰７の形状を鋳造条件に応じて最適化すると同時に、堰７の形状に応じた流量で溶鋼１２をタンディッシュ１に注入するとともに、堰７の形状に応じた流量及び流速でタンディッシュ内の溶鋼１２を鋳型２に注入する必要がある。
【００２３】
即ち、堰７を配置したタンディッシュ１において、堰７の上部開口部面積、切り欠き１０の開口面積、堰７で囲まれる空間の体積、堰７の矩形外形の長辺長さ、堰７の矩形外形の短辺長さ、取鍋からタンディッシュ１への溶鋼１２の注入流量、タンディッシュ１から鋳型２への溶鋼１２の注入流量、タンディッシュ１から鋳型２への溶鋼１２の注入速度からなる８つの要因の鋼鋳片１３の清浄化に及ぼす影響を調査した結果、取鍋からタンディッシュ１への溶鋼１２の注入流量、並びに、タンディッシュ１から鋳型２への溶鋼１２の注入流量及びタンディッシュ１から鋳型２への溶鋼１２の注入速度（流速）に応じて堰７の形状を決定し、その形状の堰７を設置した上で、堰７の形状の決定に用いた鋳造条件に合致させて、溶鋼１２をタンディッシュ１に注入し、且つ、タンディッシュ１から鋳型２に注入することが必要であることが分った。
【００２４】
取鍋からタンディッシュ１への溶鋼１２の注入流量をＱ（ｍ3／秒）、タンディッシュ１から鋳型２への溶鋼１２の注入流量をｍ（トン／秒）、タンディッシュ１から鋳型２への溶鋼の注入速度をｕ（ｍ／秒）、堰７の上部開口部面積をＳ1（ｍ2）、切り欠き１０の開口面積をＳ2（ｍ2）、堰７で囲まれる空間の体積をＶ（ｍ3）、堰７の矩形外形の長辺長さをＸ（ｍ）、堰７の矩形外形の短辺長さをＹ（ｍ）として、以下に調査結果を説明する。
【００２５】
尚、堰７の上部開口部面積Ｓ1とは、四方を庇状部９で囲まれた範囲の面積であり、切り欠き１０の開口面積Ｓ2とは、それぞれの切り欠き１０の開口幅と堰７の高さとの乗算で求められる各開口面積の、全ての切り欠き１０の合計値である。また、堰７で囲まれる空間の体積Ｖとは、タンディッシュ１の底面と堰７の壁部８と堰７の庇状部９の下面とで囲まれる空間の体積であり、堰７の矩形外形の長辺長さＸとは、水平面への投影矩形外形の長い方の辺の長さ（図２ではタンディッシュ１の長辺面と直行する壁部８の長さ）であり、堰７の矩形外形の短辺長さＹとは、水平面への投影矩形外形の短い方の辺の長さ（図２ではタンディッシュ１の長辺面と平行な壁部８の長さ）である。また、タンディッシュ１から鋳型２への溶鋼の注入速度ｕとは、溶鋼流出口６の上端位置における溶鋼１２の下降速度である。
【００２６】
図４に、横軸を、(ｍ×ｕ)×(Ｓ1/Ｑ)×(１/Ｖ)×(Ｘ/Ｙ)×(１＋Ｓ2)とし、縦軸を鋼板での介在物起因の欠陥個数密度として、鋼板での介在物起因の欠陥の発生密度に及ぼす(ｍ×ｕ)×(Ｓ1/Ｑ)×(１/Ｖ)×(Ｘ/Ｙ)×(１＋Ｓ2)の影響を調査した結果を示す。尚、（ｍ×ｕ）は、タンディッシュ１から鋳型２へ流出する際の溶鋼１２の運動量であり、（Ｓ1/Ｑ）×（１/Ｖ）は、堰７の内部に注入された溶鋼１２の堰７からの上昇度合いを表し、溶鋼中介在物の上昇し易さの尺度を示すものであり、（Ｘ/Ｙ）は、堰７の上部からの介在物上昇効率を示し、溶鋼中介在物の浮上分離の尺度を表すと考えることができる。
【００２７】
図４に示すように、鋳型２への溶鋼１２の注入流量ｍ、鋳型２への溶鋼１２の注入速度ｕ、タンディッシュ１への溶鋼１２の注入流量Ｑ、堰７の上部開口部面積Ｓ1、切り欠き１０の開口面積Ｓ2、堰７で囲まれる空間の体積Ｖ、堰７の矩形外形の長辺長さＸ、堰７の矩形外形の短辺長さＹが、下記の（１）式を満たす場合に、鋼板における介在物起因の欠陥の発生が少なくなることが分った。
【００２８】
３．０≦(ｍ×ｕ)×(Ｓ1/Ｑ)×(１/Ｖ)×(Ｘ/Ｙ)×(１＋Ｓ2)≦５０  …（１）
(ｍ×ｕ)×(Ｓ1/Ｑ)×(１/Ｖ)×(Ｘ/Ｙ)×(１＋Ｓ2)の値が３．０未満の場合、堰７からの溶鋼上昇流速が速くなりすぎ、タンディッシュ内の溶鋼表面を擾乱させ、溶鋼湯面上のタンディッシュ内スラグの巻き込みを起こす可能性があり、一方、(ｍ×ｕ)×(Ｓ1/Ｑ)×(１/Ｖ)×(Ｘ/Ｙ)×(１＋Ｓ2)の値が５０を超えると、堰７からの溶鋼上昇流速が遅くなり、介在物の浮上分離が不足する。従って、(ｍ×ｕ)×(Ｓ1/Ｑ)×(１/Ｖ)×(Ｘ/Ｙ)×(１＋Ｓ2)の値を上記（１）式の範囲とする必要がある。
【００２９】
鋳造中、取鍋交換後においてタンディッシュ内の湯面高さを定常状態に戻すまでの範囲（「非定常部」という）は、溶綱の供給流量は、取鍋からタンディッシュ１への注入流量Ｑと、タンディッシュ１から鋳型２への注入流量ｍとで異なるが、図４から明らかなように、このような非定常部においても、定常鋳造部（定常部）と同様に、（１）式の範囲に制御することで溶鋼１２の清浄性が良好となることが分る。
【００３０】
また、図５は、(ｍ×ｕ)×(Ｓ1/Ｑ)×(１/Ｖ)×(Ｘ/Ｙ)×(１＋Ｓ2)の値を３．０〜５０の本発明の範囲として堰７からの溶鋼上昇流速を変化させ、これによって、ロングノズル３の周囲でのタンディッシュ内溶鋼の表面流速ｕSを変更し、ロングノズル３の周囲におけるタンディッシュ内溶鋼の表面流速ｕSの鋼板での介在物起因の欠陥の発生密度に及ぼす影響を調査した結果を示す図である。尚、タンディッシュ内の溶鋼１２の表面流速ｕSは、図６に示すように、タンディッシュ内の溶鋼１２に耐火物製の浸漬棒１４を浸漬させ、溶鋼流によって浸漬棒１４に加わる圧力を、浸漬棒１４を保持する支持金具１５に取り付けた歪みゲージ１６で測定し、測定される圧力から溶鋼流速を求めるという方法で測定した。また、ロングノズル３の周囲における溶鋼１２の表面流速ｕSとは、ロングノズル３の外表面から１００ｃｍの範囲内の溶鋼１２の表面流速である。
【００３１】
図５に示すように、ロングノズル３の周囲での溶鋼１２の表面流速ｕS（ｃｍ／秒）が、下記の（２）式を満たす場合に、鋼板における介在物起因の欠陥の発生が安定して少なくなることが分った。
【００３２】
１５≦ｕS≦５０  …（２）
表面流速ｕSが１５ｃｍ／秒未満の場合は、堰７からの溶鋼１２の上昇流が弱く、つまり、介在物の浮上効果が損なわれ、一方、表面流速ｕSが５０ｃｍ／秒超えの場合は、溶鋼湯面の擾乱によるタンディッシュ内スラグの巻き込みの虞があり、表面流速ｕSが（２）式の範囲内であれば、安定して介在物の浮上分離を促進させることができることが分った。即ち、（１）式を満たした上で、更に（２）式を満たすように鋳造条件を制御することが好ましいことが分った。
【００３３】
また、本発明で使用するタンディッシュ１は、介在物の浮上をより促進させる観点から、図１に示すように、堰７と溶鋼流出口６との間に、少なくともその下端部を溶鋼１２に浸漬し、その上端部を溶鋼１２から突出させる上堰１１が設置されたタンディッシュであることが好ましい。
【００３４】
図１に示す、堰７及び上堰１１を有するタンディッシュ１を使用して溶鋼１２を連続鋳造すると、ロングノズル３から注入された溶鋼中の介在物は、堰７により上向き方向の流動を得て、タンディッシュ内の溶鋼湯面に浮上する。一方、溶鋼湯面に浮上しなかった介在物は、その後、溶鋼流に乗って上堰１１の溶鋼湯面近傍の壁部に至り、溶鋼流は、上堰１１によって上向き及び下向きの流れに別れる。介在物は溶鋼１２よりも密度が小さいので、溶鋼流中の介在物は、主に、上堰１１によって形成される上向き流れに随伴し、溶鋼湯面に浮上して、介在物の溶鋼湯面への浮上・分離が促進される。但し、上堰１１の設置位置及び溶鋼中への浸漬深さが適切でなければ、上記効果を十分に得ることはできない。
【００３５】
そこで、(ｍ×ｕ)×(Ｓ1/Ｑ)×(１/Ｖ)×(Ｘ/Ｙ)×(１＋Ｓ2)の値を１３．１の一定とした条件で、上堰１１の設置位置及び溶鋼中への浸漬深さを変化させ、鋼板での介在物起因の欠陥の発生密度に及ぼす、上堰１１の設置位置及び溶鋼中への浸漬深さの影響を調査した。調査結果を図７に示す。
【００３６】
図７に示すように、上堰１１の設置位置及び溶鋼中への浸漬深さは、下記の（３）式の関係を満たすことが好ましいことが分った。尚、図７の横軸の(Ｌ/Ｍ)×(１/Ｄ)×(ｈ/Ｈ)は、鋳型の上方に相当するタンディッシュ内におけるタンディッシュ内スラグの巻き込み防止の指標である。
【００３７】
０．１＜(Ｌ/Ｍ)×(１/Ｄ)×(ｈ/Ｈ)＜１．９  …（３）
但し、（３）式において、Ｌは、タンディッシュ１の長辺長さ（ｍ）、Ｍは、連続鋳造機のストランド個数（−）、Ｄは、溶鋼注入部位５から上堰１１までの距離（ｍ）、ｈは、定常鋳造時の上堰１１の溶鋼中浸漬深さ（ｍ）、Ｈは、定常鋳造時のタンディッシュ内溶鋼湯面高さ（ｍ）である。
【００３８】
(Ｌ/Ｍ)×(１/Ｄ)×(ｈ/Ｈ)の値が０．１以下の場合は、上堰１１の設置位置がロングノズル３から離れすぎており、介在物の浮上・分離効果が得られにくい。或いは、上堰１１の浸漬深さが小さすぎて、介在物の浮上・分離効果が得られにくい。一方、(Ｌ/Ｍ)×(１/Ｄ)×(ｈ/Ｈ)の値が１．９以上の場合は、上堰１１がロングノズル３に近すぎるために溶綱１２が上堰１１に衝突後、流速の速い下降流が発生し、この下降流により介在物の浮上が阻害される。或いは、上堰１１の浸漬深さが大きすぎ、上堰１１の設置位置で流速の速い下降流ができやすく、この下降流により介在物の浮上が阻害される。(Ｌ/Ｍ)×(１/Ｄ)×(ｈ/Ｈ)の値が（３）式を満足する場合は、上堰１１による介在物の浮上・分離効果を安定して得ることができる。
【００３９】
ここで、堰７は、上方に溶鋼１２が存在することを前提とした堰であり、従って、堰７の高さは、少なくとも、堰７を配置する位置でのタンディッシュ内の溶鋼深さ未満とすることが必要である。また、好ましくは、堰７の高さは、堰７を配置する位置でのタンディッシュ内の溶鋼深さの１／２以下とする。一方、堰７の高さが余りに低いと、堰７の効果が得られないので、堰７の高さは１００ｍｍ以上確保することが好ましい。
【００４０】
また、実際の溶鋼注入部位５は「点」ではなく、或る程度の面積を持っており、このような溶鋼注入部位を四方から囲むと同時に、堰７で囲まれる空間の絶対量を確保するために、堰７の上部開口部のタンディッシュ長辺方向の開口長さを、少なくともロングノズル３の下端部内径と同等とし、好ましくはそれ以上とする。尚、図１では、面積を有する溶鋼注入部位の中心位置を、溶鋼注入部位５として表示している。
【００４１】
予定する溶鋼１２のタンディッシュ１への注入流量Ｑ、並びに、予定する溶鋼１２の鋳型２への注入流量ｍ及び注入速度ｕに基づいて、堰７の上部開口部面積Ｓ1、切り欠き１０の開口面積Ｓ2、堰７で囲まれる空間の体積Ｖ、堰７の矩形外形の長辺長さＸ、堰７の矩形外形の短辺長さＹが、上記の（１）式を満たすように、堰７の形状を決定し、その形状の堰７をタンディッシュ１に配置し、このタンディッシュ１を使用して、タンディッシュ１への溶鋼１２の注入流量Ｑ、並びに、鋳型２への溶鋼１２の注入流量ｍ及び注入速度ｕが（１）式の関係式を満足するように、タンディッシュ１への溶鋼１２の注入、並びに、タンディッシュ１から鋳型２への溶鋼１２の注入を制御しながら連続鋳造することで、ロングノズル３から注入された溶鋼中の介在物は、堰７によって上向き方向の流動を得て、タンディッシュ内の溶鋼湯面に浮上分離する。つまり、堰７によって溶鋼中の介在物の浮上分離が促進され、清浄な鋼鋳片１３の製造が可能となる。
【００４２】
以上説明したように、本発明によれば、庇状部９を有する堰７の形状を鋳造条件に基づいて最適化し、更に、取鍋からタンディッシュ１への溶鋼１２の注入流量、並びに、タンディッシュ１から鋳型２への注入流量及び注入速度を、堰７の形状に応じて所定の範囲に制御するので、タンディッシュ１における介在物の浮上分離が促進され、鋳型２に注入される溶鋼１２の清浄性が高まり、連続鋳造される鋼鋳片１３の清浄度が向上して、介在物起因の製品欠陥を大幅に低減することが実現される。
【実施例１】
【００４３】
転炉での溶銑の脱炭精錬及びその後のＲＨ真空脱ガス装置での真空脱ガス精錬によって溶製した約２５０トンのアルミキルド極低炭素鋼を、図１に示す構成の容量７０トンの２ストランド方式のタンディッシュを有するスラブ連続鋳造設備を用い、タンディッシュから鋳型への溶鋼注入流量をストランドあたり４．８トン／分（ｍ＝０．０８トン／秒）、取鍋からタンディッシュへの溶鋼注入量を２ストランドの合計で９．６トン／分（Ｑ≒０．０２ｍ3／秒）として、鋼のスラブ鋳片に連続鋳造する試験を実施した。一部の試験では上堰を設置しないまま連続鋳造した。
【００４４】
その際に、堰の上部開口部面積Ｓ1、切り欠きの開口面積Ｓ2、堰で囲まれる空間の体積Ｖ、堰の矩形外形の長辺長さＸ、堰の矩形外形の短辺長さＹを変更して鋳造し、本発明の範囲を満足させた試験（本発明例１〜６）と、本発明の範囲を満足しない試験（比較例１〜３）とを行った。全てのタンディッシュで、庇状部の突出長（＝壁部内壁面からの突出長さ）を０．１２ｍ、壁部と庇状部とを結ぶ円弧の半径を０．０６ｍとした。また、比較のために、堰を設置していない以外は試験鋳造と同一のタンディッシュを使用した鋳造試験も実施した（従来例）。
【００４５】
表１に、取鍋からタンディッシュへの溶鋼の注入流量Ｑ、タンディッシュから鋳型への溶鋼の注入流量ｍ及び注入速度ｕ、使用したタンディッシュの堰の形状、並びに、溶鋼のタンディッシュ及び鋳型への注入条件と堰形状とから定まる(ｍ×ｕ)×(Ｓ1/Ｑ)×(１/Ｖ)×(Ｘ/Ｙ)×(１＋Ｓ2)の値と、上堰の設置位置及び溶鋼への浸漬深さから定まる(Ｌ/Ｍ)×(１/Ｄ)×(ｈ/Ｈ)の値を示す。尚、表１に示す切り欠きの開口面積Ｓ2は、二箇所に設置した切り欠きの開口面積の合計値である。
【００４６】
【表１】
0005831124.tif 000002
【００４７】
鋳造後、超音波探傷測定により鋳片の介在物数を調査した。図８に、鋳片の介在物数の調査結果を示す。尚、図８は、堰を配置していないタンディッシュを使用した従来例での介在物測定値を基準（＝１．０）として指数化して表示している。
【００４８】
図８に示すように、本発明を適用することで、スラブ鋳片の介在物数を大幅に削減できることが確認できた。特に、（３）式を満足する条件で上堰を設置した本発明例３、４、５ではスラブ鋳片の介在物数を大幅に削減することができた。このように、本発明を適用することにより、タンディッシュにおける介在物の浮上効果を大幅に促進できることが確認できた。
【実施例２】
【００４９】
転炉での溶銑の脱炭精錬及びその後のＲＨ真空脱ガス装置での真空脱ガス精錬によって溶製した約２５０トンのアルミキルド極低炭素鋼を、図１に示す構成の容量７０トンの２ストランド方式のタンディッシュを有するスラブ連続鋳造設備を用い、タンディッシュから鋳型への溶鋼注入流量をストランドあたり４．８トン／分（ｍ＝０．０８トン／秒）、取鍋からタンディッシュへの溶鋼注入量を２ストランドの合計で９．６トン／分（Ｑ≒０．０２ｍ3／秒）、(ｍ×ｕ)×(Ｓ1/Ｑ)×(１/Ｖ)×(Ｘ/Ｙ)×(１＋Ｓ2)の値を３．０〜５０の本発明の範囲内で変更して、ロングノズルの周囲における溶鋼の表面流速ｕSを変化させ、鋼のスラブ鋳片に連続鋳造する試験を実施した。一部の試験では上堰を設置しないまま連続鋳造した。タンディッシュ内溶鋼の表面流速ｕSは、ロングノズルの外表面からタンディッシュの短辺面側に５０ｃｍ離れたタンディッシュの厚み方向中心位置で測定した。また、上堰は（３）式を満足する条件で設置した。
【００５０】
全てのタンディッシュで、庇状部の突出長（＝壁部内壁面からの突出長さ）を０．１２ｍ、壁部と庇状部とを結ぶ円弧の半径を０．０６ｍとした。また、比較のために、堰を設置していない以外は試験鋳造と同一のタンディッシュを使用した鋳造試験も実施した（従来例）。
【００５１】
表２に、取鍋からタンディッシュへの溶鋼の注入流量Ｑ、タンディッシュから鋳型への溶鋼の注入流量ｍ及び注入速度ｕ、使用したタンディッシュの堰の形状、上堰の有無、タンディッシュ内溶鋼湯面高さＨ、並びに、溶鋼のタンディッシュ及び鋳型への注入条件と堰形状とから定まる(ｍ×ｕ)×(Ｓ1/Ｑ)×(１/Ｖ)×(Ｘ/Ｙ)×(１＋Ｓ2)の値と、溶鋼の表面流速ｕSの測定結果を示す。尚、表２に示す切り欠きの開口面積Ｓ2は、二箇所に設置した切り欠きの開口面積の合計値である。
【００５２】
【表２】
0005831124.tif 000003
【００５３】
鋳造後、超音波探傷測定により鋳片の介在物数を調査した。表２に、鋳片の介在物数の調査結果を併せて示す。尚、表２は、堰を配置していないタンディッシュを使用した従来例での介在物測定値を基準（＝１．０）として指数化して表示している。
【００５４】
表２からも明らかなように、溶鋼の表面流速ｕSが１５〜５０ｃｍ／秒の試験では、より一層スラブ鋳片の介在物数を削減できることが確認できた。また、（３）式を満足する条件で上堰を設置することにより、スラブ鋳片の介在物数を更に削減できることが確認された。
【符号の説明】
【００５５】
１  タンディッシュ
２  鋳型
３  ロングノズル
４  浸漬ノズル
５  溶鋼注入部位
６  溶鋼流出口
７  堰
８  壁部
９  庇状部
１０  切り欠き
１１  上堰
１２  溶鋼
１３  鋼鋳片
１４  浸漬棒
１５  支持金具
１６  歪みゲージ
【図１】
0005831124.tif 000004
【図２】
0005831124.tif 000005
【図３】
0005831124.tif 000006
【図４】
0005831124.tif 000007
【図５】
0005831124.tif 000008
【図６】
0005831124.tif 000009
【図７】
0005831124.tif 000010
【図８】
0005831124.tif 000011